(57)【要約】      （修正有）【課題】家庭用機器ならびにガラス物品またはガラスセラミック物品を提供する。【解決手段】ガラス物品またはガラスセラミック物品は、平坦なガラス基板またはガラスセラミック基板（２）を含み、３８０ｎｍ〜７８０ｎｍの可視スペクトル領域で、ガラス基板またはガラスセラミック基板（２）を一方の主面（２０，２１）から反対側の主面（２１，２０）まで横断する可視光に対して、少なくとも１％、好ましくは少なくとも３０％の光透過率τvisを示し、一方の主面（２０，２１）には、少なくとも１つの不透視性の被覆（５）が設けられ、被覆（５）は、３８０ｎｍ〜７８０ｎｍの可視スペクトル領域で、最大５％の光透過率τvisを示し、かつ開口部が不透視性の被覆（５）内に存在し、開口部は、被覆（５）の表面に当たる光が被覆（５）およびガラス基板またはガラスセラミック基板（２）を貫通することを許容し、開口部の幅は、８０μｍより大〜３ｍｍ。【選択図】図１
2018048801.tif 000002
【特許請求の範囲】
【請求項１】
ガラス物品またはガラスセラミック物品（１）に形成されている操作面を備えた家庭用機器（３）において、前記ガラス物品またはガラスセラミック物品（１）は、
−  向かい合う２つの、好ましくは少なくとも部分的に平行な主面（２０，２１）を備えた平坦なガラス基板またはガラスセラミック基板（２）を含み、前記基板は、
−  ３８０ｎｍ〜７８０ｎｍの可視スペクトル領域で、前記ガラス基板またはガラスセラミック基板（２）を一方の主面（２０，２１）から反対側の主面（２１，２０）まで横断する可視光に対して、少なくとも１％、好ましくは少なくとも３０％の光透過率τvisを示し、
−  前記ガラス基板またはガラスセラミック基板（２）の一方の主面（２０，２１）には、１層より多くの層を含むことができ、前記１層より多くの層が一緒になって不透視性となる、少なくとも１つの不透視性の被覆（５）、印刷された塗料、殊に明色塗料が設けられていて、前記被覆（５）は、３８０ｎｍ〜７８０ｎｍの可視スペクトル領域で、最大５％の光透過率τvisを示し、かつ、好ましくは線状の開口部（９）が前記不透視性の被覆（５）内に存在し、前記開口部（９）は、前記被覆（５）の表面に当たる光が前記被覆（５）および前記ガラス基板またはガラスセラミック基板（２）を貫通することを許容し、ここで前記好ましくは線状の開口部の幅（９１）は、８０μｍより大〜３ｍｍ、好ましくは１００μｍ〜２ｍｍ、特に好ましくは２００μｍ〜１ｍｍである、操作面を備えた家庭用機器（３）。
【請求項２】
前記印刷された塗料、殊に明色塗料上に、スクリーン印刷により密封層（６）が、好ましくは全面に塗布されていることを特徴とする、請求項１記載の家庭用機器（３）。
【請求項３】
前記好ましくは線状の開口部（９）は、面の視覚的印象が生じるように互いに並んで配置されていて、ここで互いに並んで配置された前記好ましくは線状の開口部（９）の側方の間隔は、少なくとも８０μｍであることを特徴とする、請求項１または２記載の家庭用機器（３）。
【請求項４】
赤外線スペクトル領域での、好ましくは１０６４ｎｍの波長域での、レーザを用いた加工のための、殊にレーザアブレーションのための、前記ガラス基板またはガラスセラミック基板（２）の材料のアブレーション閾値は、前記不透視性の被覆（５）のアブレーション閾値よりも高いことを特徴とする、請求項１から３までのいずれか１項記載の家庭用機器（３）。
【請求項５】
前記開口部（９）の前記幅（９１）は、前記不透視性の被覆（５）の層厚よりも小さいことを特徴とする、請求項１から４までのいずれか１項記載の家庭用機器（３）。
【請求項６】
前記不透視性の被覆（５）内の前記開口部（９）の前記幅（９１）により、前記開口部（９）を透過照明なしで上から見た場合に視覚により知覚可能な、前記開口部（９）の三刺激値または灰色値が調節されていることを特徴とする、請求項１から５までのいずれか１項記載の家庭用機器（３）。
【請求項７】
前記不透視性の被覆（５）内の前記開口部（９）の前記幅（９１）により、前記開口部（９）の視覚により知覚可能な三刺激値または灰色値は、透過照明なしで上から見た場合に、別の塗料、殊に暗色塗料の視覚により知覚可能な三刺激値または灰色値にほぼ一致するように調節されていることを特徴とする、請求項６記載の家庭用機器（３）。
【請求項８】
前記不透視性の被覆（５）内の前記開口部（９）の前記幅（９１）により、前記開口部（９）の視覚により知覚可能な三刺激値または灰色値は、透過照明なしで上から見た場合に、別の塗料、殊に明色塗料の視覚により知覚可能な三刺激値または灰色値にほぼ一致するように調節されていて、それにより、前記不透視性の被覆（５）内の前記開口部（９）は、透過照明がなければ、前記開口部（９）の周囲とは視覚により区別することはできず、かつそれにより好ましくは、前記開口部（９）の透過照明がなければ前記開口部（９）を視覚による知覚で認識させないデッドフロント効果が提供されることを特徴とする、請求項６記載の家庭用機器（３）。
【請求項９】
前記不透視性の被覆（５）内の前記開口部（９）の前記幅（９１）により、前記開口部（９）は、透過照明の際に、利用者が視覚により認識可能であることが保証されていることを特徴とする、請求項６から８までのいずれか１項記載の家庭用機器（３）。
【請求項１０】
前記不透視性の被覆（５）内の前記開口部（９）は、電磁放射線を用いたアブレーションにより、殊にレーザアブレーションにより、好ましくは赤外線スペクトル領域での、好ましくは１０６４ｎｍの波長でのレーザアブレーションにより製造されていることを特徴とする、請求項１から９までのいずれか１項記載の家庭用機器（３）。
【請求項１１】
前記開口部（９）を透過照明することができる発光エレメント（１８）としての、少なくとも１つの発光ダイオードまたはレーザダイオードを特徴とする、請求項１から１０までのいずれか１項記載の家庭用機器（３）。
【請求項１２】
前記開口部（９）を透過照明することができる、少なくとも１つの表示装置を特徴とする、請求項１から１１までのいずれか１項記載の家庭用機器（３）。
【請求項１３】
ガラス物品またはガラスセラミック物品（１）に形成されている操作面を備えたガラス物品またはガラスセラミック物品において、前記ガラス物品またはガラスセラミック物品（１）は、
−  向かい合う２つの、好ましくは少なくとも部分的に平行な主面（２０，２１）を備えた平坦なガラス基板またはガラスセラミック基板（２）を含み、前記基板は、
−  ３８０ｎｍ〜７８０ｎｍの可視スペクトル領域で、前記ガラス基板またはガラスセラミック基板（２）を一方の主面（２０，２１）から反対側の主面（２１，２０）まで横断する可視光に対して、少なくとも１％、好ましくは少なくとも３０％の光透過率τvisを示し、ここで、
−  前記ガラス基板またはガラスセラミック基板（２）の一方の主面（２０，２１）には、１層より多くの層を含むことができ、前記１層より多くの層が一緒になって不透視性となる、少なくとも１つの不透視性の被覆（５）、印刷された塗料、殊に明色塗料が設けられていて、前記被覆（５）は、３８０ｎｍ〜７８０ｎｍの可視スペクトル領域で、最大５％の光透過率τvisを示し、かつ、好ましくは線状の開口部（９）が前記不透視性の被覆（５）内に存在し、前記開口部（９）は、前記被覆（５）の表面に当たる光が前記被覆（５）および前記ガラス基板またはガラスセラミック基板（２）を貫通することを許容し、前記好ましくは線状の開口部の幅（９１）は、８０μｍより大〜３ｍｍ、好ましくは１００μｍ〜２ｍｍ、特に好ましくは２００μｍ〜１ｍｍである、ガラス物品またはガラスセラミック物品。
【請求項１４】
請求項２から１０までのいずれか１項記載のガラス物品もしくはガラスセラミック物品または家庭用機器の１つ以上の特徴を含む、請求項１３記載のガラス物品またはガラスセラミック物品。
【発明の詳細な説明】
【技術分野】
【０００１】
本発明は、一般に、不透視性の被覆が設けられているガラス物品またはガラスセラミック物品、ならびにガラス物品またはガラスセラミック物品を備えた家庭用機器に関する。殊に本発明は、発光する表示エレメントが設けられているか、または発光する表示エレメントを備えることが予定されているガラスまたはガラスセラミック物品に関する。
【０００２】
先行技術からは、ガラスセラミック調理台の印象を変更し、かつガラスセラミックの下方に取り付けられたレンジの部分を隠すために、下側が被覆されているガラスセラミック調理台は公知である。この目的のために、一般に不透明な被覆が使用される。
【０００３】
いくつかの適用にとっては、被覆が全面に施されているのではなく、窓部を備えていることが望ましい。このような窓部は、殊に発光する表示エレメントの前方に配置されるため、このような表示エレメントはガラスセラミックプレートを通って発光することができ、かつ調理台の利用側を観察する操作者は、この発光を見ることができる。
【０００４】
無色透明なガラスセラミックのためには、いわゆる明色塗料からなる不透明な裏面被覆が用いられ、この裏面被覆によって、ガラスセラミックの下地の色（下地塗料）が決定される。この明色塗料は一般に、スクリーン印刷によって塗布される。文字、シンボルまたはマークを表現すべき場合には、一般に、下地塗料もしくは明色塗料に対して高いコントラストを示す塗料が使用される。この種の塗料は、暗色塗料といわれ、かつ第１の層として構造化されてガラスセラミック上に塗布される。暗色塗料は、本発明により被覆されるガラスセラミック側の第１の着色層であり、この層内に開口部９が組み込まれる。ここで、０．３ｍｍ未満の構造幅が十分に可能であるが、これは使用されるスクリーン印刷にとって極めて高い解像度を要求する。その後で、明色塗料を用いた上塗印刷が行われる。引き続き、一般に全面に塗布される密封層を用いて全ての層の密封が行われる。暗色塗料は同様に不透明でありながら、この暗色塗料に密封層が設けられている場合には、少なくとも可視波長領域において光を通すことはない。
【０００５】
暗色塗料から記号が作製される場合、このような記号は、その都度の暗色塗料を用いてガラスセラミック上に塗布され、かつ上述ならびに後述の箇所でさらに詳細に説明されるように、引き続き明色塗料および密封層で印刷される。暗色塗料は、それ独自に不透視性である必要はない、というのも所望される不透視性は、別の層を用いても達成可能であるためである。
【０００６】
表示目的のために暗色塗料で表された記号が、照明によって目視可能であることが好ましい場合、慣用の方法においては、この記号に空所を設けるか、または記号を空所で取り囲み、この空所をスクリーン印刷により半透明のスマート塗料で満たし、かつ場所をずらしてもう一度塗布していた。その後で、密封層が塗布されるが、この密封層はスマート塗料の領域内に相応する空所を備えており、この空所を通して光が透過することができた。しかしながらこの場合、スクリーン印刷による密封層の塗布の際に必要な側方の公差は、側方のコロナ効果を避けることができないことも多かった。スクリーン印刷による印刷時の側方の公差は多くの場合、空所以外に、密封層により印刷されていない領域をブランクにすることを意味するため、光は同様にこの領域を透過することができ、かつ透過照明される領域の縁部のコントラストの悪化が生じ、これを、この開示の範囲内では、上述のようにコロナ効果という。
【０００７】
欧州特許第０８６８９６０号明細書（EP 0868960 B1）は、スクリーン印刷により第１の層を塗布し、次いでこの第１の層をレーザ彫刻により部分的に除去し、次いでこの開口部を更なるスクリーン印刷工程で第２の塗料で充填する、殊に家庭用電気機器のためのガラスからなる制御卓プレートの製造方法を提案している。
【０００８】
したがって、限定的な解像度につながる、従来のスクリーン印刷法を使用する際の欠点は、複数の工程で行われる方法を含むこと、および暗色塗料を使用する場合には、表示性の制限ならびに透過照明可能な領域におけるエッジコントラストの低減を引き起こすことにある。
【０００９】
本発明の課題は、上記の先行技術による欠点を示さないか、またはこれらの欠点が少なくとも軽減されている、家庭用機器ならびにガラス物品またはガラスセラミック物品を提供することである。
【００１０】
本発明の課題は殊に、スクリーン印刷により印刷されているが、コロナ効果がほぼ出現することなく透過照明可能であるガラス物品またはガラスセラミック物品、ならびにこの種のガラス物品またはガラスセラミック物品を備えた家庭用機器を提供することである。
【００１１】
この課題は、独立請求項に記載の発明により解決される。本発明の好ましい態様は、従属請求項および明細書に記載されている。
【００１２】
したがって本発明は、ガラス物品またはガラスセラミック物品に形成されている操作面を備え、このガラス物品またはガラスセラミック物品は、
−  向かい合う２つの、好ましくは少なくとも領域的に平行な主面を備えた平坦なガラス基板またはガラスセラミック基板を含み、この基板は、
−  ３８０ｎｍ〜７８０ｎｍの可視スペクトル領域で、ガラス基板またはガラスセラミック基板を一方の主面から反対側の主面にまで横断する可視光に対して、少なくとも１％、好ましくは少なくとも３０％の光透過率τvisを示し、ここで、
−  ガラス基板またはガラスセラミック基板の一方の主面には、１層より多い層を含むことができ、この１層より多い層は一緒になって不透視性となる、少なくとも１つの不透視性の被覆、印刷された塗料、殊に明色塗料が設けられていて、この被覆は、３８０ｎｍ〜７８０ｎｍの可視スペクトル領域で、最大５％の光透過率τvisを示し、かつ好ましくは線状の開口部が不透視性の被覆内に存在し、この開口部は、被覆の表面に当たる光が被覆およびガラス基板またはガラスセラミック基板を貫通することを許容し、この好ましくは線状の開口部の幅は、８０μｍ〜３ｍｍ、好ましくは１００μｍ〜２ｍｍ、特に好ましくは２００μｍ〜１ｍｍである
家庭用機器を提案する。
【００１３】
光透過率τvisは、ＤＩＮ ＥＮ ４１０による標準光源Ｄ６５を用いて決定することができる。
【００１４】
好ましい方法では、印刷された塗料、殊に明色塗料上に、スクリーン印刷により密封層が、好ましくは全面に塗布されていてよい。
【００１５】
この好ましくは線状の開口部は、後に詳細に説明されるように、レーザアブレーションにより書き込まれ、一貫して（これは中断なしであることを意味する）形成されていてよく、かつこの開示の範囲内では、「細い光」または「細い光の構造」ともいわれる。線幅または構造幅が８０μｍ未満である場合、この線は、ガラス物品またはガラスセラミック物品が透過照明される場合にだけ良好に可視となる。
【００１６】
透過照明することまたは透過照明とは、この開示の趣旨で、光の貫通、殊に開口部９を介した光の貫通であると解釈され、この場合、光は発光エレメント１８によって作り出されている。さらに、入射光として、しばしば調理機器を取り巻く環境で優位を占める典型的な照明状況が前提とされる。この場合、黒体放射体の色温度が、２６００〜６４００Ｋの範囲にあることができるか、または蛍光管、ハロゲン放射体またはＬＥＤ光源の典型的スペクトル分布は、標準的な家庭において通常の明度で存在することができる。
【００１７】
８０μｍを越える線幅または構造幅より、この線は、視覚的印象に関して暗色塗料に相当し、この場合、この線を取り囲む、密封層と共に印刷された明色塗料に対してコントラストが生じるように選択することができる。より大きな値について、この線幅は、ガラス物品またはガラスセラミック物品の下方に存在する構造が認識できないことにより制限される。観察者により知覚される幅は、透過照明の強度にも依存するので、このことから観察者にとって、本発明により示された値内で自由に選択可能な見かけの幅が生じる。
【００１８】
透過照明なしで上から見た場合に、この開口部の視覚により知覚可能な三刺激値または灰色値が生じ、この値は、同様に、示された値の範囲内での開口部の幅の選択により調節されている。
【００１９】
線幅または構造幅の選択の際に、例えば使用された塗料ならびにガラス物品またはガラスセラミック物品の取付状況により引き起こされていることがある別の影響要因が生じることがあるため、達成されるべき三刺激値または灰色値を生じさせる所望の幅は、次のように決定することができる。多様な幅の線または構造を作製し、次いで家庭用機器に、この相応して多様な線幅または構造幅を含むガラス物品またはガラスセラミック物品を備え付ける。これにより、既に所望の三刺激値または灰色値が達成されたかどうかが確認可能となる。このことが該当しない場合には、正確に望ましい三刺激値または灰色値が達成されるまで、線幅および構造幅の更なる変更を行うことができる。この場合、比較的僅かな線幅または構造幅は、下地塗料または明色塗料に対して比較的僅かなコントラストまたは比較的僅かな知覚可能性を示し、かつ比較的大きな線幅または構造幅は、下地塗料または明色塗料に対して比較的高いコントラストまたは比較的良好な知覚可能性を示す。この分野の当業者は、この場合、望ましい三刺激値または灰色値を、既に先に記載された僅かな工程により調節するであろう。この方法の場合に、例えば調理機器の典型的な取付状態で優位を占めるような周囲光を、その都度一緒に考慮することもできる。
【００２０】
このスペクトル透過率または透過性に関して、それ自体無色であるガラスセラミックが好ましい、というのも、入射光の場合でも被覆の効果を見ることができるためである。
【００２１】
例えば下方に存在するディスプレーを上側から認識できるようにするために、ガラス物品またはガラスセラミック物品の不透視性の被覆内に、平面的な空所を空けておくこともできる。
【００２２】
不透視性の被覆の中には、暗色塗料で塗布された装飾および／またはシンボルが存在してもよい。
【００２３】
さらに、好ましい実施形態の場合には、この被覆上にスクリーン印刷により密封層が塗布されていてよく、この場合、この密封層の構造の格子間隔は、開口部の領域で、少なくとも５ｍｍ、その他の点では少なくとも２ｍｍである。この場合、スクリーン印刷によって製造可能な２つの構造エレメントの間の最小の間隔を、格子間隔という。構造エレメントは、開口部の辺、または除外されたフィールドの縁部、例えば表示装置、殊にディスプレーのためにブランクにしておかれたフィールドの縁部であることができる。この場合、格子間隔は、その都度使用されるスクリーン印刷の横方向の可能な限り最善の解像度を幾何学的距離として提供する。
【００２４】
面を描き出すべき場合には、本発明によれば、線状の開口部を互いに並べて配置し、その際、好ましくは、互いに並んで配置された線の側方の間隔を少なくとも８０μｍとすることによっても面の視覚的印象を生じさせることができる。この場合、線は、点のサイズまでの短い線として、線の縦方向に次々に配置されていてもよい。しかしながら、好ましくは、線の長さは、それぞれの線の幅のｎ倍であり、この場合、ｎは、好ましくは２より大、特に好ましくは１０より大である。さらに、互いに並んで配置された線の間隔の選択により、望ましい方法で、その線の三刺激値または灰色値に影響を及ぼすこともできる。
【００２５】
ガラス基板またはガラスセラミック基板の材料の望ましくない除去を防ぐために、使用されるレーザのエネルギー領域および波長領域における、殊に１０６４ｎｍの波長におけるこの材料のアブレーション閾値は、不透視性の被覆のアブレーション閾値より高い。
【００２６】
本発明の好ましい実施形態の場合、透過照明なしで開口部を利用者に視覚により知覚させないデッドフロント効果（Dead Front Effekt）を作り出すために、不透視性の被覆内の開口部の幅が、不透視性の被覆の層厚よりも小さい家庭用機器が提供される。
【００２７】
好ましい方法では、家庭用機器またはガラス物品もしくはガラスセラミック物品において、不透視性の被覆内の開口部の幅により、開口部の透過照明なしで上から見た場合に、視覚により知覚可能な開口部の三刺激値または灰色値は、例えば先に説明した方法によって調節されている。
【００２８】
不透視性の被覆内の開口部の幅により、視覚により知覚可能な開口部の三刺激値または灰色値を、透過照明なしで上から見た場合に、別の塗料、殊に暗色塗料の視覚により知覚可能な三刺激値または灰色値にほぼ一致するように調節する場合に、極めて好ましい方法では、透過照明可能な領域と透過照明できない領域とについて同じ色調を提供するという審美的色感覚を生じさせることができる。
【００２９】
不透視性の被覆内の開口部の幅により、視覚により知覚可能な開口部の三刺激値または灰色値を、透過照明なしで上から見た場合に、別の塗料、殊に視覚により知覚可能な明色塗料の三刺激値または灰色値にほぼ一致するように調節する場合に、それにより、不透視性の被覆内の開口部は、透過照明なしで、開口部の周囲とは視覚により区別することはできず、それにより好ましくは、開口部の透過照明なしでこの開口部を視覚的な知覚で認識させないデッドフロント効果を提供することができる。これにより提供される実施形態は、著しい利点を示す、というのも、利用者にとって、入射光の場合には認識不能の構造は、透過照明の際に認識可能になることができるためである。一方で、この構造を、例えば操作フィールドを認識可能にするために、審美的な方法で利用することができ、他方では、しかしながら、安全上重要な情報を表示することもできる。
【００３０】
この場合、場合によっては正しい位置に置かれなかった調理容器を、例えば矢印によって、どの方向にずらせば正しい位置に置くことができるかを表示できるか、または例えば調理容器の過熱を警告する場合に、例えばその調理容器の内容物が、蒸発により既にその液体の著しい量を失い、かつそれにより過熱されそうである場合に警告事項を利用者に表示することができる。
【００３１】
しかしながら、このシンボルは、例えば、調理区域の周囲に半径方向に延びる表示により、正確な調理温度を示すこともでき、この表示は、この場合、周囲を巡る透過照明によるか、または所定の表示点滅周波数でこれを知らせる。
【００３２】
さらに、調理区域を取り囲む表示は、場合により定義された明度または点滅周波数で、調理工程後に、場合によっては調理区域上に調理容器が存在しなくても、まだ利用者にとって危険な温度を有する領域を表示することができる。同様に、これとは別に、またはこれに加えて、加熱された調理用具、液体などが、温度に敏感な電子部材上に下ろされる場合に発光するか、または点滅する、電子構成要素を取り囲む表示が設けられていてもよい。
【００３３】
さらに、この種の領域を、好ましくは、例えばスペクトル測定によって調理物の温度またはそれどころか引火を確認すべき場合にセンサを用いて利用することもできる。この実施形態の場合に、センサが利用者により知覚されることなく、センサをそれぞれの開口部の下方に配置することができる。
【００３４】
他のセンサの適用は、タッチセンサおよび指紋センサを含み、このセンサは、開口部を通して放射され、かつ再び反射された光を検出し、かつこのようにして操作指示を光電子的に変換するか、あるいは対象物または利用者の手がまだ加熱されている領域内に進入する前に、相応する信号を表示することにより警告するか、あるいは万一に備えて、殊に長時間にわたり調理台上に調理容器が認識されない場合に、加熱エレメントをスイッチオフすることができる。熱的に負荷された領域内で、これらのセンサは、温度安定性光導体を介して相応する本発明による開口部と接続されていてもよい。
【００３５】
好ましくは、この場合に、不透視性の被覆内の開口部の幅によって、この開口部が透過照明の場合に利用者に視覚により認識可能であることが保証される。
【００３６】
本発明は、さらに、ガラス物品またはガラスセラミック物品に形成されている操作面を備え、このガラス物品またはガラスセラミック物品は、
−  向かい合う２つの、好ましくは少なくとも領域的に平行な主面を備えた平坦なガラス基板またはガラスセラミック基板を含み、この基板は、
−  ３８０ｎｍ〜７８０ｎｍの可視スペクトル領域で、ガラス基板またはガラスセラミック基板を一方の主面から反対側の主面にまで横断する可視光に対して、少なくとも１％、好ましくは少なくとも３０％の光透過率τvisを示し、ここで、
−  ガラス基板またはガラスセラミック基板の一方の主面には、１層より多い層を含むことができ、この１層より多い層は一緒になって不透視性となる、少なくとも１つの不透視性の被覆、印刷された塗料、殊に明色塗料が設けられていて、この被覆は、３８０ｎｍ〜７８０ｎｍの可視スペクトル領域で、最大５％の光透過率τvisを示し、かつ好ましくは線状の開口部が不透視性の被覆内に存在し、この開口部は、被覆の表面に当たる光が被覆およびガラス基板またはガラスセラミック基板を貫通することを許容し、この好ましくは線状の開口部の幅は、８０μｍより大〜３ｍｍ、好ましくは１００μｍ〜２ｍｍ、特に好ましくは２００μｍ〜１ｍｍである
ガラス物品またはガラスセラミック物品を含む。
【００３７】
本発明により製造された家庭用機器の照明のために、発光エレメントとして、好ましくは少なくとも１つの発光ダイオードまたはレーザダイオードを使用する。
【００３８】
このような本発明によるガラス物品またはガラスセラミック物品は、
−  向かい合う２つの主面を備えた平坦なガラス基板またはガラスセラミック基板を準備し、この基板は、
−  ３８０ｎｍ〜７８０ｎｍの可視スペクトル領域で、ガラス基板またはガラスセラミック基板を一方の主面から反対側の主面にまで横断する可視光に対して、少なくとも１％、好ましくは少なくとも３０％の光透過率τvisを示し、ここで、
−  ガラス基板またはガラスセラミック基板の一方の主面には、１層より多くの層を含むことができ、この１層より多くの層は一緒になって不透視性となる、好ましくは明色塗料からなる少なくとも１つの不透視性の被覆が設けられていて、この被覆は、３８０ｎｍ〜７８０ｎｍの可視スペクトル領域で、最大５％の光透過率τvisを示し、ここで
−  パルスレーザビームを、この不透視性の被覆に向け、アブレーションすることによりこの被覆を局所的にガラス物品またはガラスセラミック物品の表面に至まで除去し、それにより、この不透視性の被覆内に開口部を製造し、ここで、この開口部は、ガラス基板もしくはガラスセラミック基板で、または基板側で、８０μｍより大〜３ｍｍ、好ましくは１００μｍ〜２ｍｍ、特に好ましくは２００μｍ〜１ｍｍの幅を示すことにより製造することができる。好ましくは、不透視性の被覆は、この場合、基板上に直接塗布されている。しかしながら、例えば基板上での不透視性の被覆の付着を改善するために、基板と被覆との間に中間層が存在することも考えられる。
【００３９】
上述の方法は、同一出願人の独国特許出願DE 10 2015 102 743.7号にもより詳細に記載されていて、この特許出願は参照により本出願に全範囲にわたって取り込まれ、かつこの出願に包含される、というのもこの独国特許出願DE 10 2015 102 743.7号は、この実用新案登録願の出願の時点でまだ必要な確実性で公開されていなかったためである。
【００４０】
次に、添付された図面を用いて、および好ましい実施形態と関連づけて本発明を詳細に説明する。この図面中で、同じ符号は、同じ構成要素または機能的に相応する構成要素を指す。
【図面の簡単な説明】
【００４１】
【図１】被覆されたガラス物品またはガラスセラミック物品。
【図２】密封層を備えた、図１からの被覆されたガラス物品またはガラスセラミック物品。
【図３】本発明によるガラス物品またはガラスセラミック物品を製造するための、レーザアブレーションのための装置。
【図４】適切な方法で製造されたガラス物品またはガラスセラミック物品。
【図５】調理台としての、本発明によるガラスセラミック物品を備えたガラスセラミック調理台。
【図６】入射光下での、調理台としての本発明によるガラスセラミック物品を備えた調理台。
【図７】透過光下での、調理台としての本発明によるガラスセラミック物品を備えた調理台。
【図８】図６からの、入射光下での、調理台の部分。
【図９】図７からの、透過光下での、調理台の部分。
【００４２】
好ましい実施形態の詳細な説明
本発明によるガラス物品またはガラスセラミック物品を製造するために、まず、平坦な、または板状のガラス基板またはガラスセラミック基板２を準備する。ガラス基板またはガラスセラミック基板２は、好ましくは少なくとも部分的に互いに平行に延びて形成されている、向かい合う２つの主面２０，２１を備える。主面の一方、図１に示された実施例の場合には主面２０は、少なくとも１つの不透視性または光不透過性の被覆５を備え、この被覆５は、明色塗料からなるか、または明色塗料を含み、一緒になって不透視性となる、１層より多くの層を含むこともでき、この被覆５を次にさらに詳細に説明する。この場合、被覆５は、一緒になって被覆５を不透視性にする他の密封層６を備えていることができるか、あるいは他の密封層６が、既に独自に不透視性の被覆５上に配置されていることもできる。
【００４３】
特に好ましい被覆５または明色塗料は、無機および／または無機−有機に変性されたゾルゲル層を含み、このゾルゲル層は、酸化物系網目構造を形成し、かつ装飾顔料を含むか、または硬化後に酸化物系網目構造内に埋め込まれた装飾顔料を含む酸化物系網目構造のマトリックスを形成する。好ましくは、この酸化物系網目構造は、ＳｉＯ2、ＴｉＯ2、ＺｒＯ2、Ａｌ2Ｏ3構成要素からなることができる。この場合、この網目構造内に有機基が存在していてもよい。
【００４４】
一般に、顔料添加された層に関して、本開示の範囲内で、暗色塗料と明色塗料とで区別する。
【００４５】
明色塗料は、全面に印刷され、したがって装飾の背景塗料を形成する。必要な場合に、ディスプレー領域を空けながら、または暗色塗料または他の表示エレメントを含むことができる更なる幅を空けながら印刷が行われる。暗色塗料は、シンボルおよび装飾模様も印刷するために用いられる。この塗料は、好ましくは顔料を含むゾルゲル塗料である。暗色塗料は、明色塗料に対してできる限り高いコントラストを示すように選択することができ、殊に調理台上にシンボル、線等を表示するために明色塗料の空所内に印刷される。
【００４６】
この組成に関して、明色塗料と暗色塗料とは、その色相以外で、つまり着色顔料の選択以外で、しばしば効果顔料のサイズおよびスクリーン印刷の際に使用されるスクリーンで区別される。暗色塗料は、より小さな効果顔料を含み、したがって、より小さな目開きを示す、より微細なスクリーンを用いて印刷することができる。これにより、目指した効果の強度を犠牲にして、明色塗料と比べた印刷解像度を改善することができる。その他の点で、暗色塗料の組成と明色塗料の組成とは、ほぼ同じであることができる。
【００４７】
顔料として、殊に金属酸化物の形の着色顔料、殊にコバルト酸化物／コバルトスピネル、コバルト−アルミニウムスピネル、コバルト−アルミニウム−亜鉛酸化物、コバルト−アルミニウム−ケイ素酸化物、コバルト−チタンスピネル、コバルト−クロムスピネル、コバルト−アルミニウム−クロム酸化物、コバルト−ニッケル−マンガン−鉄−クロム酸化物／コバルト−ニッケル−マンガン−鉄−クロムスピネル、コバルト−ニッケル−亜鉛−チタン−アルミニウム酸化物／コバルト−ニッケル−亜鉛−チタン−アルミニウムスピネル、クロム−鉄−ニッケル−マンガン酸化物／クロム−鉄−ニッケル−マンガンスピネル、コバルト−鉄−クロム酸化物／コバルト−鉄−クロムスピネル、ニッケル−鉄−クロム酸化物／ニッケル−鉄−クロムスピネル、鉄−マンガン酸化物／鉄−マンガン−スピネル、鉄酸化物、鉄−クロム酸化物、鉄−クロム−スズ−チタン酸化物、銅−クロムスピネル、ニッケル−クロム−アンチモン−チタン酸化物、チタン酸化物、ジルコニウム−ケイ素−鉄酸化物／ジルコニウム−ケイ素−鉄スピネルを添加することができる。
【００４８】
好ましくは、顔料として、吸収顔料、小板状または小棒状顔料、ならびに被覆された効果顔料、例えば雲母を基礎とする被覆された効果顔料が使用される。同様に、カーボンブラック、黒鉛のような顔料も、着色剤として挙げられる。
【００４９】
同様に、層（装飾層ならびに場合により密封層）は、充填剤、好ましくはナノスケールの充填剤のような他の成分を含むことができる。充填剤として、この場合、殊にＳｉＯx粒子、酸化アルミニウム粒子、熱分解ケイ酸、ソーダ石灰粒子、アルカリ−アルミノケイ酸塩粒子、ポリシロキサンビーズ、ホウケイ酸塩ガラスビーズ、および／またはガラス中空球が挙げられる。
【００５０】
顔料の密度、それぞれの塗料上でまたは塗料内での顔料の割合の選択により、暗色塗料は、少なくとも密封層と一緒で、または明色塗料および密封層と一緒では不透視性となり、かつ明色塗料は、その都度の適用のために、少なくとも視覚により認識可能なスペクトルの部分領域内で十分に透過性である。
【００５１】
この種の被覆は、極めて耐久性でありかつ温度安定性であり、かつ装飾顔料の選択に応じてほぼ無限に多様な視覚的印象を作り出すことができる。しかしながら、このような被覆の構造化は、殊にこの被覆内に高い顔料割合が存在する場合、または個々の顔料粒子が比較的大きい場合に困難となる。例えば、メタリック効果または光輝効果を生じさせるために小板状装飾顔料を使用する場合が後者に該当する。本発明による方法は、開口部または孔を作製する場合に、ここでは、個々の顔料粒子は切り分けられかつ綺麗に切断することができ、それにより本発明により製造された構造の著しく高められたエッジコントラストが提供される。
【００５２】
装飾顔料および被覆組成物中のその量は、被覆５の予定された層厚で、被覆５の透過率が可視スペクトル領域内で５％未満であるように選択される。場合により、この低い透過率は、多層の被覆によって達成することもできる。
【００５３】
適切な被覆組成物およびこの被覆組成物から製造された被覆は、とりわけ、独国特許出願公開第１０２００８０３１４２６号明細書（DE 10 2008 031 426 A1）、ならびに独国特許出願公開第１０２００８０３１４２８号明細書（DE 10 2008 031 428 A1）から公知であり、これらの開示は参照により全部が本出願の主題にもされる。
【００５４】
したがって、本発明の態様の場合に、不透視性の被覆５は、第１の工程で、ゾルゲル法を用いて装飾層を製造し、ここで、層をガラス基板またはガラスセラミック基板上に塗布し、かつ焼き付けにより硬化し、かつ
第２の工程で、この装飾層を、熱的、化学的および機械的影響に対する保護のために、および所望の場合に、光学密度を高めるために、同様にゾルゲル法で製造される密封層で覆い、ここで、密封層の製造のために、無機装飾顔料および充填剤をゾルと混合し、ここで、この無機装飾顔料は、１０：１〜１：１質量％、好ましくは５：１〜１：１質量％、特に好ましくは３：１〜１．５：１質量％の範囲の比率で添加された小板状の顔料粒子と無機固体潤滑剤粒子とを含むことができ、かつここで作製された混合物を、硬化された装飾層を備えたガラスセラミック基板上に塗布し、引き続き高めた温度で硬化させることにより製造することができる。
【００５５】
硬化した密封層は、密封層の金属酸化物網目構造が、装飾層の金属酸化物網目構造よりも多くの有機基、好ましくは有機基の数を基準として、装飾層の金属酸化物網目構造よりも少なくとも５％多い有機基を含むことが異なるが、硬化された装飾層５と同じ組成を示すことができる。金属酸化物網目構造とは、この場合、元素の形で半導体の元素を含む酸化物系網目構造であるとも解釈される（殊に、既に述べられたＳｉＯ2網目構造でもある）。
【００５６】
図２は、密封層６を備えた、図１からのガラス物品またはガラスセラミック物品を示す。この密封層は、スクリーン印刷を用いて塗布され、この場合、密封層の構造の格子間隔は少なくとも２ｍｍである。
【００５７】
しかしながら、上記の密封層とは異なり、他の密封層を使用することもできる。上述のゾルゲル密封層の他に、その下にある被覆を密封するために、例えばシリコーン層またはシリコーンを基礎とする層も適している。同様に、ポリウレタン、ポリアクリラート等のような有機ポリマーを基礎とする密封層も使用可能である。これらの密封層は顔料添加されていてもよい。
【００５８】
密封層は、透明、着色された透明、半透明または不透明であることができる。顔料添加された密封層が好ましい。一般に、密封層は、灰色または黒色である。光学密度を高めることが望ましくない場合には、透明な密封層が選択される。
【００５９】
密封層の層材料として、好ましくはポリマーが使用される。殊に、ポリシロキサン、ポリシルセスキオキサン、ポリウレタン、エポキシ官能化されたおよび／またはポリエステル官能化されたシリコーン樹脂またはゾルゲルを使用することができる。
【００６０】
好ましくは、密封層の層材料は、シリコーン樹脂として形成される。同様に好ましくは、シリコーン樹脂は官能化された有機基を有する。官能化された有機基として、例えば、ポリエステル、ポリアクリラート、エポキシド、ビニル、アクリラート、メタクリラート、アルカンによる修飾を使用してもよい。
【００６１】
好ましくは、他の層に、顔料、殊に無機顔料および／または充填剤および／または有機着色剤が添加されていてもよい。
【００６２】
被覆５の製造後に、レーザアブレーションのための装置を用いて開口部９が作製される。例えば、このような装置１１を図３に示す。
【００６３】
いくつかの適用の場合に、例えば、線によって調理領域が区切られているか、または調理区域が印されているような調理面の場合に、長い直線の空所が望ましい。長い直線について、ポリゴンスキャナの使用が好ましい、というのも長い線を刻む際に、殊にレーザアブレーションの間に、急速に僅かなずれを引き起こすことがあるためである。このずれにより、移行箇所での線はより幅広になり、かつそれにより透過光の場合に、この箇所で明らかにより明るい外観を示す。
【００６４】
図３に示すように、ガルバノメータスキャナに対して別にまたは付加的に、ガラスセラミックエレメント１を動かすための装置が予定されていてよい。殊に、このために、クロステーブルともいわれるＸＹテーブル１６が適している。この実施形態の場合に、レーザビーム７は固定され、所望の形状の開口部９は、ＸＹテーブル上に配置されたガラス基板またはガラスセラミック基板２を備えたＸＹテーブルの動きによって被覆５内に組み込むことができる。一方で長い均一な線状の開口部９を作製し、かつ他方で高い精度を保つために、同期して作動するスキャナ装置と運動装置とを使用することもできる。この場合、テーブル１６または基板２を動かす他の装置の動きは、スキャナ、例えばガルバノメータスキャナ１５の変向と同期される。
【００６５】
できる限り高い強度を達成する目的でレーザビーム７を表面に集束するために、適切な集束レンズ１９が予定されていてよい。図３に示された例の場合に、この集束レンズは、ガルバノメータスキャナ１５の後方に配置されている。しかしながら、レーザビーム７をガラスセラミックエレメント１上に集束するために適した他の構成も可能であることは当業者には明らかである。集束レンズを照射方向でガルバノメータスキャナの後方に配置することは、短い焦点距離を達成するために好都合である。一般に、図３の例に示されたようなレンズの特別な構造および運動メカニズムとは無関係に、３００ｍｍ未満の焦点距離を示す集束レンズ、殊にレンズまたはレンズ群または集束ミラーが好ましい。
【００６６】
被覆５を局所的に除去し、それにより被覆５を通過する開口部９を作製するために、レーザビームをガイドする装置を用いてレーザビーム７を表面上で動かし、ここで、レーザ７は、被覆５の材料のアブレーション閾値を超え、それにより被覆は衝突箇所で除去されるように調節されている。しかしながら、この場合に、レーザ出力は、支持体材料、つまり基板２のガラスまたはガラスセラミックの材料のアブレーション閾値に到達せずかつ被覆だけを除去するように調節される。例として、ROBAX（登録商標）およびCeran Cleartrans（登録商標）の商品名で販売されたガラスセラミックが挙げられる。これらのガラスセラミックの場合に、１０６４ｎｍのレーザ波長についてアブレーション閾値は、約５．２・１０17Ｗ／ｍ2にある。
【００６７】
したがって、一般に、特別な、先に議論された実施例に限定されることなしに、ガラス材料またはガラスセラミック材料および不透視性の被覆の材料は、ガラス基板またはガラスセラミック基板２の材料のアブレーション閾値が、殊に赤外線スペクトル領域で、特に好ましくは１０６４ｎｍの波長で、不透視性の被覆５のアブレーション閾値よりも高いように選択される場合が好ましい。
【００６８】
示された例に限定されることなしに、開口部９は線状である場合が特に好ましい。換言すると、この開口部９は、溝の形状を示す。このような線またはこのような溝は、閉じていてもよい、つまり一般に環状であるか、またはフレームの形状を示してもよい。線の幅は、８０μｍより大〜３ｍｍまで、好ましくは１００μｍ〜２ｍｍ、特に好ましくは２００μｍ〜１ｍｍである。この線幅は、この線が被覆５の明色塗料に対するコントラストを形成することにより選択される。この線により作製された色彩的な印象は、好ましい実施形態の場合に、暗色塗料の色彩的な印象と一致する。
【００６９】
さらに、一般に、不透視性の被覆の層厚は過度に大きくない場合が好都合である。これは、一方で、レーザアブレーションを用いた除去を容易にする。他方で、これは、被覆内の開口部９を通過する光の透過にとっても好都合である。被覆が厚すぎる場合には、開口部の壁部は相応して長く、かつ不必要に多くの光を吸収する。したがって、一般に、不透視性の被覆５は、高くても３００μｍ、特に好ましくは高くても１６０μｍの層厚を示す場合が好ましい。
【００７０】
しかしながら、反対に、十分な遮光の観点で、薄すぎる被覆も好ましくない。１０μｍより高い、好ましくは少なくとも５０μｍの層厚が好ましい。最小厚みおよび最大厚みの上述の記述は、層厚の平均値である。
【００７１】
レーザビームをガイドする装置は、制御装置１３を用いて制御される。ここでは、例えば構造エレメントの形状および位置を制御シグナルに変換し、この制御シグナルを用いてレーザビーム７を、レーザビームをガイドする装置を用いて表面上に動かすプログラムを実行することができる。好ましくは、この制御装置は、レーザ７を、殊にスイッチオンおよびスイッチオフならびにレーザ強度に関しても制御する。
【００７２】
実施例によると、少なくとも０．０２ｍｍの幅を示す軌跡を除去するために、十分に良好に集束することができるパルスレーザ７１が選択された。これは、１０６４ｎｍの波長および１０ｐｓのパルス長を示すネオジム−ＹＡＧレーザを用いて達成された。２５５ｍｍの焦点距離を示すレンズを備えたスキャナを使用した。Ｍ2ファクターは、１．４未満である。環状放射は、１２ｍｍの直径を示した。２０％での平均出力Ｗ50は、約１０Ｗであった。同様に、他のレーザも可能である。しかしながら、アブレーションされた構造の幅が０．０２５ｍｍ未満である場合がいずれの場合も好ましい。
【００７３】
図４は、本発明による方法で製造されたガラス物品またはガラスセラミック物品１の略示断面図を示す。不透視性の被覆５内に、開口部９が組み込まれている。
【００７４】
図４で左側に示された例では、開口部９の壁部９２がほぼ垂直である。他の実施態様の場合に、開口部９は、被覆の表面５０からガラス基板またはガラスセラミック基板２に向かって狭まっていてよい。これについての実施例は、図４で右側に示された開口部９である。このような実施態様は、開口部を、厚い被覆５内に、数段階のまたは段階的なアブレーションによって組み込むために好都合であることがある。好ましくは、基板表面の垂線に対する開口部９の壁部９２の角度９３は、２０°未満、好ましくは１５°未満である。この角度は、壁部の平均角度である。この角度は、基板上での開口部の幅９１と被覆５の表面上での幅９５、ならびに被覆５の厚みの関係により、三角法により算出することができる。したがって、この実施形態にしたがって、被覆５の厚みＤおよび幅９５と９１との差Ｂについて：Ｂ／２Ｄ≦ｔａｎ（２０°）、好ましくはＢ／２Ｄ≦ｔａｎ（１５°）が当てはまる。
【００７５】
好ましい層厚および基板上の開口部の本発明による最大幅９１の場合、もう一つの他の実施形態によると、一般に、開口部９の幅９１は、不透視性の被覆５の層厚よりも小さいという条件も満たす。
【００７６】
層厚に対する関係で開口部の僅かな幅も、垂線に対する壁部９２の場合による僅かな角度も、開口部９を既に僅かに斜めに観察する場合に、視軸は、開口部９を通過せず、壁部９２で終わる。これは、開口部の僅かな幅９１と関連して、観察者が開口部を見ることができないという状況をもたらす。この開口部は、ガラス物品またはガラスセラミック物品１の、遮光性の被覆５に基づいて隠された側の光源の光が、この開口部を通り抜ける場合に初めて観察者は知覚することができる。
【００７７】
しかしながら、ガラス物品またはガラスセラミック物品１の、観察者にとって遮光性の被覆５に基づいて隠された側から開口部を通して放射される光は、開口部９を通して透過光として現れることがあるか、またはセンサによる検出のために、開口部９を通して、反対方向で、観察者にとって隠された側に向かって現れることがあり、この側で、利用者は見ることができないセンサまたはこのセンサに所属する光電子的、電子的および電気的構成素子が配置されていてもよい。
【００７８】
さらに、開口部９は、図示されていない、好ましくは温度安定性の光導体と光学的に接続されていてよく、この光導体は、光学的信号を離れた位置に配置されたセンサに、またはこのセンサに所属する光電子的、電子的および電気的構成素子に伝達する。
【００７９】
図４に記載されている、本発明により製造されたガラス物品またはガラスセラミック物品は、被覆５上に、被覆５上の開口部９の作製の前にスクリーン印刷により塗布された密封層６が設けられている。開口部９は、その位置に応じて、一般に、密封層ならびに明色塗料を通過して、または暗色塗料、明色塗料および密封層を通過して延びるように作製される。さらに、スマート塗料が密封層と共に塗布されている箇所では、開口部９は、スマート塗料と密封層を通過するように作製されていてもよい。この措置の場合、ほぼ同じ横方向の寸法を示す開口部９は全体の層を通過するように延びているため、コロナ効果を避けることができ、かつこれにより改善されたエッジコントラストを達成することができる。したがって、特に好ましい方法の場合に、従来のスクリーン印刷ではこの形で到達できないほどの本質的に小さな、および明確に認識される構造を作製することができる。
【００８０】
好ましくは、好ましい実施態様の場合に、スマート塗料は、明色塗料の色調を示し、それにより同様にデッドフロント効果（Deadfronteffekt）が生じる。
【００８１】
しかしながらレーザアブレーションの場合には、被覆に暗色の変色が生じることがある。被覆自体が暗い色の場合には、このような変色は見えないため、開口部９も目に見えない。しかしながら、明るい色相を示す被覆の場合には異なる。ここでは、開口部９の縁部における暗色への変色が明白に浮かび上がることがある。これは、レーザのパルス周波数およびレーザビームが被覆層の上を走行する速度を、レーザパルスの衝突点が重ならないように調節し、その際に生じるスポットの直径が少なくとも２０μｍであることにより起こることがある。ただし、それにより溝状の開口部９を作製することはできない、というのも、まず、前後して並んだ窪みがアブレーションされるにすぎないためである。溝を作製するためには、被覆が除去されるべき領域は何度もなぞられる。本発明のこの実施形態の場合には、したがって、被覆の色調が、Ｌ*ａ*ｂ色空間中で少なくとも２０、好ましくは少なくとも４０、特に好ましくは少なくとも５０であるＬ値を示す不透視性の被覆上に、観察者が見ることができない開口部を作製することも可能である。不透視性の被覆の色調のＬ値は、例えば分光光度計により決定することができる。この値は、被覆５の露出された表面に関するもので、つまり例えばガラスまたはガラスセラミックを通して測定された三刺激値ではない。
【００８２】
作製されるべき開口部の縁部領域内の熱的影響を最小化し、ひいては暗色化の効果を避けるために、本発明による一態様では、レーザビーム７のトップハットプロフィールが使用される。この場合、塗料のアブレーションのためにはエネルギーが低すぎるが、被覆を変色させるほどに被覆を加熱するためには十分なエネルギーを示す、ガウス状のビームの縁部領域は排除される。トップハットプロフィールの更なる利点は、改善された輪郭鮮鋭度である、というのもこの効果が肉眼ではほとんど見えないか、または全く見えないマイクロメーター範囲での不鮮鋭さが生じる場合であっても、ガウスプロフィールにより多層系は輪郭を鮮鋭に除去できないためである。
【００８３】
特に好ましくは、ガラス基板またはガラスセラミック基板２の、利用者とは反対側２０に被覆が塗布されているように、本発明を使用する。それにより、光源の光は、まず開口部９を通して被覆を通過し、次いでガラス基板またはガラスセラミック基板を通過し、次いで反対側２１から出射する。
【００８４】
本発明は、多様な方法において、家庭用機器のバックライトを具えたガラス物品またはガラスセラミック物品のために使用される。特に、本発明は、この場合、調理台のために適している。同様に、例えばレンジまたはオーブンの操作パネルを本発明によるガラス物品またはガラスセラミック物品によって実現することもできる。不透視性の被覆は、家庭用機器において、一方で所定の視覚的印象を作り出し、他方では家庭用機器の構成要素を隠すために利用される。
【００８５】
本発明は一般に、以下に記載する実施例に限定されるものではなく、本発明によるガラス物品またはガラスセラミック物品により形成された操作面を備えた家庭用機器にも関し、この場合、家庭用機器の内部には、少なくとも１つの照明エレメントが配置されていて、この照明エレメントから放射される光は、不透視性の被覆５内の開口部９に入射し、かつ開口部９および基板２を横断することができる。
【００８６】
図５は、ガラスセラミック調理台３０の形態の家庭用機器３の好ましい実施形態の例を示しており、この場合、調理台は、本発明によるガラスセラミック物品１により形成され、このガラスセラミック物品１は、被覆５上に、ここでは図示されていない密封層が設けられていてよい。
【００８７】
不透視性の被覆５が、家庭用機器３の種類とは無関係に、好ましくはガラス基板またはガラスセラミック基板２の内側を形成する側２１に塗布されている。ガラスセラミック調理台３０の例の場合に、不透視性の被覆５は、それに応じて基板、ここでは相応するガラスセラミック基板２の下側に存在する。調理台または主面２０上に置かれた調理物または調理器具を加熱するために、ガラスセラミック基板２の下方に１つ以上の加熱エレメント２３が配置されている。例えば、加熱エレメント２３は、誘導式調理台のための誘導コイルであることができる。
【００８８】
示された実施例に限定されることはないが、発光エレメント１８として発光ダイオードが使用される。開口部の構成に応じて、複数の発光ダイオード１８の装置を使用してもよい。後者は、例えば、開口部９が極めて長く延びていて、できる限り均一に照明されるべき場合に提供される。小さな開口部から多くの光を通過させるために、本発明の更なる実施形態の場合に、発光エレメントとしてレーザダイオードを使用することも可能である。
【００８９】
一般に、示された例に限定されることはないが、散乱エレメント１９は、発光エレメント１８の前に配置されている場合がさらに好都合であることがある。この散乱エレメント１９は、溝状に構成された開口部９に沿って延び、かつ発光エレメント１８の光を均一に溝状の開口部９に沿って分配するために用いられる。このため、溝状の開口部９によって達成される線状の表示エレメントの均一な照明が達成される。
【００９０】
照明された開口部９によって作製される表示エレメントは、例えば調理区域マークであることができる。このようなマークによって、調理区域がまさに作動中でありかつ加熱されていることが示される。例えば、このために、溝状の開口部９は、加熱エレメント２３により加熱された領域を取り囲むように環状に延びていてよい。
【００９１】
図６は、入射光下での、つまり下からの透過照明なしでのCeranherdの調理台を示す。図６の中央には、調理台内で印刷されていない窓部１０２が見られる。ガラス基板またはガラスセラミック基板の下側の、このような「ネガ型印刷」、つまり、印刷しないことにより生じる窓部１０２は、視覚的審美的理由から家庭内での使用にとって受け入れられない、というのも調理台の下方の空間内の視認が可能であるためである。１０１ａ〜１０１ｄによって、多様な細い光の構造が指し示される。構造１０１ａは十字形であり、この場合、２つの交差を形成する線は、連続する線ではなく、点から形成されていて、人間の目によって１本の線にまとめられる。この種の構造の場合、レーザアブレーションは連続的ではなく、点状に行われる。両方の構造１０１ｂおよび１０１ｃは、Ｌ字形であり、構造１０１ｄは、一貫していない線の形状を示す。構造１０１ｄの他に、暗色塗料構造１０３が存在し、同様に中断された線として構成されている。入射光下では、この暗色塗料構造１０３は、構造１０１ｄとほぼ同じ明度に見える。
【００９２】
被覆５として、CLEAR caja greyを使用した。構造１０３用の暗色塗料として、deep zaraを使用した。これらの構造１０１ａ〜１０１ｄは、したがって、入射光の下では可視である、というのも、これらの構造の線幅は８０μｍより大きいためである。
【００９３】
図７は、透過照明した状態の図６の調理台を示し、つまり調理台の下方に点灯した光源が存在する。構造１０１ｄと１０３との視覚的な比較は、透過照明またはバックライトの場合に、構造１０１ｄが、暗色塗料構造１０３よりも明らかに明るいことを示す。
【００９４】
図８は、入射光下での、暗色塗料構造１０３ならびに細い光の構造１０４および１０５を備えたCeran調理台の一部を示す。構造１０４は、１００μｍの線幅を示すが、構造１０５の線幅は４００μｍである。これらの構造の視認性および色感覚は、線幅に依存して、図８の右の部分では、構造１０４が、むしろより大きな線幅を示す構造１０５よりも明らかに明るく見える。図８の左の部分では、細い光の構造１０５の下側に、暗色塗料構造１０３が存在する。ここでも、構造１０５および１０３の視覚作用は同じであり、暗色塗料構造１０３は、細い光の構造１０５よりも大きな線幅を示すことを明らかに認識することができる。
【００９５】
図９は、透過光下での、図８の部分を示す。ここでは、構造１０５は、その大きな線幅に基づき構造１０４よりもより明るく見える。図９の左の部分での構造１０５および１０３の比較は、細い光の構造１０５が、暗色塗料構造１０３よりも明るい視覚的印象を有することを示す、というのも後者の暗色塗料構造は、暗色塗料として透過照明できないためである。透過照明された細い光の構造１０４および１０５は、先に示したように、コロナ効果のない鋭い輪郭を特徴とする。
【００９６】
本発明の範囲内で、ガラス体またはガラスセラミック体の、被覆５とは反対側にも被覆があり、殊に別の塗料、好ましくは無機塗料が塗布されている。この被覆は、開口部９の領域に配置されていてもよく、従ってこの被覆は、開口部９の透過照明の際に後方から照らされる。
【符号の説明】
【００９７】
１  ガラス物品またはガラスセラミック物品
２  平坦なガラス基板またはガラスセラミック基板
３  家庭用機器
５  不透視性の被覆
６  密封層
７  パルスレーザビーム
９  ５内の開口部
１１  レーザアブレーションのための装置
１３  制御装置
１５  ガルバノメータスキャナ
１６  ＸＹテーブル
１８  発光エレメント
２０，２１  ２の主面
２３  加熱エレメント
７０  ７の衝突点
７１  レーザ
１５  ガルバノメータスキャナ
２０，２１  ２の主面
２５  側面発光する光導体
３０  ガラスセラミック調理台
７０  ７の衝突点
９１  基板２での９の幅
５０  ５の表面
９２  ９の壁部
９３  基板表面の垂直線に対する壁部９２の角度
９５  ５の表面５０での開口部９の幅
１０１  細い光の構造
１０２  印刷されていない窓部
１０３  暗色塗料構造
１０４  幅１００μｍを示す細い光の線
１０５  幅４００μｍを示す細い光の線
【図１】
2018048801.tif 000003
【図２】
2018048801.tif 000004
【図３】
2018048801.tif 000005
【図４】
2018048801.tif 000006
【図５】
2018048801.tif 000007
【図６】
2018048801.tif 000008
【図７】
2018048801.tif 000009
【図８】
2018048801.tif 000010
【図９】
2018048801.tif 000011
【外国語明細書】
2018048801.tif 000012
2018048801.tif 000013
2018048801.tif 000014
2018048801.tif 000015
2018048801.tif 000016
2018048801.tif 000017
2018048801.tif 000018
2018048801.tif 000019
2018048801.tif 000020
2018048801.tif 000021
2018048801.tif 000022
2018048801.tif 000023
2018048801.tif 000024
2018048801.tif 000025
2018048801.tif 000026
2018048801.tif 000027
2018048801.tif 000028
2018048801.tif 000029
2018048801.tif 000030
2018048801.tif 000031
2018048801.tif 000032
2018048801.tif 000033
2018048801.tif 000034
2018048801.tif 000035
2018048801.tif 000036
2018048801.tif 000037
2018048801.tif 000038
2018048801.tif 000039
2018048801.tif 000040
2018048801.tif 000041
2018048801.tif 000042
2018048801.tif 000043
2018048801.tif 000044
2018048801.tif 000045
2018048801.tif 000046
2018048801.tif 000047
2018048801.tif 000048
2018048801.tif 000049
2018048801.tif 000050
2018048801.tif 000051
2018048801.tif 000052
2018048801.tif 000053
2018048801.tif 000054
2018048801.tif 000055
2018048801.tif 000056
2018048801.tif 000057
2018048801.tif 000058